(57)【要約】【課題】高品質な木質発泡成形体を得ることのできる押出発泡成形用の成形材料を得ることにより，欠陥のない高品質な木質発泡成形体を効率的に生産する。【解決手段】木粉と熱可塑性樹脂を主成分とし，分子量が３００〜１０００g/molのアルカンを１〜５wt％含む構成材料を，各構成成分が均一に分散された状態となるまで溶融混練した後に所定の粒径に造粒したペレットとして形成された成形材料を得る。次いで，この成形材料を発泡剤と共に押出成形装置によって所定の形状に押出成形して木質発泡成形体を得る。押出成形に際し，押出機１２より押し出された成形生地２５ａを加圧された状態を維持しながら成形ダイ３０の成形室３１内に導入し，該成形ダイ３０の成形室３１に対する導入時に前記成形生地２５ａの圧力を開放して成形生地２５ａの発泡を生じさせることが好ましい。【選択図】図２
2011012183.tif 000002
【特許請求の範囲】
【請求項１】
発泡剤を添加して押出発泡成形を行うことにより木質発泡成形体を製造するための成形材料において，
木粉と熱可塑性樹脂を主成分とし，分子量が３００〜１０００g/molのアルカンを１〜５wt％含むことを特徴とする押出発泡成形用の成形材料。
【請求項２】
各構成成分が均一に分散された状態に溶融混練した後に所定粒径に造粒して得たペレットとして形成されていることを特徴とする請求項１記載の押出発泡成形用の成形材料。
【請求項３】
前記木粉と前記熱可塑性樹脂の配合比が，木粉５０〜５５wt％に対し，樹脂が４５〜５０wt％である請求項１又は２記載の押出発泡成形用の成形材料。
【請求項４】
充填材及び／又は強化剤及び／又は顔料を更に含むことを特徴とする請求項１〜３いずれか１項記載の押出発泡成形用の成形材料。
【請求項５】
発泡剤を添加して押出発泡成形を行うことにより木質発泡成形体を製造するための成形材料において，
木粉，熱可塑性樹脂，及び分子量が３００〜１０００g/molのアルカンを，前記アルカンが全体の１〜５wt％となるよう配合し，
該配合物を各構成成分が均一な分散状態となるまで溶融混練後，所定の粒径に造粒してペレット化したことを特徴とする押出発泡成形用の成形材料の製造方法。
【請求項６】
前記木粉と前記熱可塑性樹脂の配合比を，木粉５０〜５５wt％に対し，樹脂を４５〜５０wt％としたことを特徴とする請求項５記載の押出発泡成形用の成形材料の製造方法。
【請求項７】
充填材及び／又は強化剤及び／又は顔料を前記木粉，前記熱可塑性樹脂及び前記アルカンと共に溶融混練したことを特徴とする請求項５又は６記載の押出発泡成形用の成形材料の製造方法。
【請求項８】
請求項１〜４いずれか１項記載の成形材料を発泡剤と共に押出成形装置によって所定の形状に押出成形して得た木質発泡成形体。
【請求項９】
請求項１〜４いずれか１項記載の成形材料を，発泡剤と共に前記押出成形装置に設けられたスクリュ式の押出機内に導入して前記発泡剤の分解温度以上の温度で溶融混練し，
前記押出機より押し出された成形生地を加圧された状態に維持しながら成形ダイの成形室内に導入し，
該成形ダイの成形室に対する導入時に前記成形生地の圧力を開放して前記成形生地を発泡させると共に，該成形ダイの成形室内を通過する過程で前記成形生地を前記成形室の断面形状に対応した形状に成形しながら冷却固化させることを特徴とする木質発泡成形体の製造方法。
【請求項１０】
前記押出成形装置の前記押出機と前記成形ダイ間に，前記押出機の出口と前記成形ダイの入口間を連通する押出ダイを設け，
前記押出機の出口から押出ダイ内に導入される成形生地に抵抗を与えて前記押出機内における成形生地の圧力を高めると共に，
前記押出ダイの流路面積を該押出ダイの入口側から出口側に向かって狭めることにより，前記押出機から前記押出ダイに導入された成形生地の圧力を維持しつつ前記成形ダイの成形室内に導入し，
該押出ダイを通過した成形生地を前記押出ダイの出口を通過した際に圧力開放して前記成形ダイの入口部分において前記成形生地を発泡させたことを特徴とする請求項９記載の木質発泡成形体の製造方法。
【請求項１１】
熱可塑性樹脂及び木粉を主成分とする成形材料を発泡剤と共に導入して前記発泡剤の分解温度以上の温度で溶融混練するスクリュ式の押出機と，
前記押出機の出口に連通して前記押出機によって押し出された成形生地を導入する押出ダイと，
前記押出ダイの出口に連通して前記押出ダイを通過した成形生地を内部に形成された成形室に導入すると共に，該成形室内を移動する前記成形生地を前記成形室の内部形状に対応した形状に成形しながら冷却固化する成形ダイを備え，
前記押出機の出口部分に，多数の孔が形成されたメッシュ状のブレーカプレートを設けると共に，
前記押出ダイ内に，前記押出ダイの入口側から出口側に向かって該押出ダイ内の流路面積を減少させる抵抗体を設けたことを特徴とする木質発泡成形体の押出成形装置。
【請求項１２】
前記押出ダイの前記出口を前記成形ダイの成形室の入口と同一形状に形成し，
前記抵抗体の前記成形ダイ側の端部を，前記押出ダイの出口形状に対して僅かに小さい相似形を有する断面形状に形成すると共に，前記押出ダイの出口内の中心に配置したことを特徴とする請求項１１記載の木質発泡成形体の押出成形装置。
【請求項１３】
前記スクリュ式の押出機が，二軸押出機である請求項１１又は１２記載の木質発泡成形体の押出成形装置。
【発明の詳細な説明】
【技術分野】
【０００１】
本発明は，熱可塑性樹脂と木粉とを主成分とした押出発泡成形用の成形材料とその製造方法，及び前記成形材料を使用して製造された木質発泡成形体及びその製造方法並びに製造装置に関する。
【背景技術】
【０００２】
熱可塑性樹脂と木粉を共に溶融混練して得た成形生地を所望の形状に成形して得られる成形体（木質成形体）は，木材の風合いを持ちつつも，腐敗し難い等といった樹脂成形体としての特性をも併せ持つことから，例えば屋外に設置されるウッドデッキ用の建築材料等として広く使用されている。
【０００３】
この種の木質成形体を押出成形によって製造する際に使用される押出成形装置の一例を示せば図８に示す通りである。
【０００４】
この押出成形装置６４１は，円筒状のバレル６４３とこのバレル６４３内部に回転可能に設けられるスクリュ６４５を備えた押出機６４２と，前記押出機６４２のスクリュ４５を回転駆動させる駆動源（図示せず）を有すると共に，この押出機６４２のバレル６４３に設けた出口６４３ａより押し出された成形生地６２５ａを導入して成形するダイ６５０を備えている。
【０００５】
このような構成の押出成形装置６４１を用いて木質成形体（板材）を成形するには，例えば，木粉，熱可塑性樹脂，顔料，強化剤等の必要な材料を所定の配合比で配合したものを混合原料として押出機のバレル６４３に設けられたホッパ６４４を介してバレル６４３内に供給し，駆動源によって押出機のスクリュ４５を回転駆動させることで混合原料を加熱混練しながらスクリュ４５の先端方向に押出し力を加えて圧送し，溶融可塑化した成形生地６２５ａをスクリュ４５先端側においてバレル６４３に設けた出口６４３ａよりダイ６５０内に形成された成形室６５０ａ内に押し出すことにより，成形室６５０ａの断面形状に合致した断面形状の木質成形体を製造することができるようになっている（例えば，特許文献１参照。）
【先行技術文献】
【特許文献】
【０００６】
【特許文献１】特開平８−１１８４５２号公報
【発明の概要】
【発明が解決しようとする課題】
【０００７】
ここで，熱可塑性樹脂と木粉とを主成分とする混合原料を押出成形によって所定の形状に成形する場合，前述したように押出機６４２で溶融混練された成形生地６２５ａをダイ６５０内で所望の形状に成形すると共に冷却固化されて目的の製品に成形することとなるが，この工程において生産性を向上させながら，如何にして品質の安定した製品を得るかが重要なポイントとなる。
【０００８】
しかし，木粉を多量に含む木質成形体の製造にあっては，成形生地６２５ａの流れを制御することが難しく，生産性の向上と品質の安定した製品の製造を両立させることが難しいものとなっている。
【０００９】
特に，溶融可塑化した成形生地６２５ａを発泡させ木質成形体（本願において「木質発泡成形体」という。）とするために原料中に発泡剤を添加した場合には，発泡剤の発泡に伴って押出機６４２やダイ６５０内における成形生地６２５ａの圧力や流れに急激な変化が生じる等して成形生地６２５ａに脈動が生じる等，成形生地６２５ａの流れを制御することが更に困難となり，成形生地６２５ａ内における発泡ガスの偏在に伴う気泡の偏在や巣の発生，成形生地６２５ａの脈動に伴う表面における皺の発生等，最終的に得られる木質発泡成形品に欠陥が生じ易くなることから，品質にバラツキのない安定した製品を製造することが一層困難になる。
【００１０】
一例として，前述した木粉，熱可塑性樹脂，顔料，強化剤等から成る原料に単純に発泡剤を添加したものを混合原料して，図８を参照して説明した既知の押出成形装置６４１によって押出成形を行う場合，押出機６４２のバレル６４３内での溶融混練時の加熱によって発泡剤が発泡ガスを発生すると共に発泡ガスが膨張して気泡を発生させると，このようにして発生した気泡は，成形生地の中心部に集中し易いものとなる。
【００１１】
そして，このように成形生地６２５ａの中心部に気泡が集中した状態でダイ６５０内に形成された成形室６５０ａ内でこの成形生地６２５ａが冷却・固化されると，木質発泡成形体の幅方向中央部（芯部）に更に気泡が集中してしまい，所謂「巣」以上の大きな内部空隙Ｇによる内部欠陥を生ずることとなるため，木質発泡成形体の幅方向中央が長手方向にわたり，厚み方向両方向に中央部が膨出し，断面方形を維持することができず，製品にはならないものであり，さらに強度においても当然これが低下することとなり，未発泡と同等の高い品質を有する発泡成形品を製造することは，商業ベースでは不可能もしくは実験レベルでも非常に困難であった（図９）。尚，図９において，成形板の同図下辺は，強度維持のため，長手方向にわたり，鋸歯状の溝条が形成されている。
【００１２】
このような問題の解消のために，例えば押出成形装置６４１側の構造変更による対処も考えられ，例えば，図１０に示すように，ダイ６５０の入口部に複数のメッシュから成るスクリーンを成すブレーカプレート５２を配置し，ブレーカプレート５２のメッシュを介して成形生地６２５ａをダイ６５０の成形室６５０ａ内に押し出すことにより成形生地６２５ａに抵抗を与え，これによりバレル６４３の内圧を高めることで，バレル６４３の内部での発泡ガスの膨張を抑制し，押出機６４２のバレル６４３内で発泡ガスの分散状態をより均一なものとした後にダイ６５０に成形生地６２５ａを導入することを試みた。
【００１３】
しかし，このような構成の押出成形装置６４１によって木質発泡成形体を成形しても，前掲の図８に示した既知の押出成形装置６４１を使用した場合と同様，成形室６５０ａ内に成形される発泡成形品の中心部（芯部）に気泡が集中し易いという現象は避けられず，図９に示す内部空隙Ｇの発生が不可避であり，高強度の木質発泡成形体を得ることが困難であった。
【００１４】
以上のように，押出成形によって欠陥のない高品質の木質発泡成形体を得ようとすれば，押出成形時における成形生地６２５ａの流れと，成形生地６２５ａに対する発泡ガスの拡散を均一に行うと共に，発泡ガスによる成型生地６２５ａの膨張を適切な時期に行わせることが必要となるが，押出成形装置側の構造変更のみによってはこのような制御を完全に行うことは難しい。
【００１５】
そこで，本発明は，上記従来技術における欠点を解消するために成されたものであり，原料側の組成を見直すことにより，高品質な木質発泡成形体を得ることのできる押出発泡成形用の成形材料を提供することを目的とする。
【００１６】
また，本発明の別の目的は，前記成形材料を使用して製造された，欠陥のない高品質の木質発泡成形体を提供することを目的とする。
【００１７】
更に本発明は，前記押出発泡成形用の成形材料を使用した押出発泡成形を行うに適した押出成形装置，押出成形方法を提供することを目的とする。
【課題を解決するための手段】
【００１８】
以下に，課題を解決するための手段を，発明を実施するための形態における符号を付して記載する。この符号は，特許請求の範囲の記載と発明を実施するための形態の記載との対応を明らかにするためのものであり，言うまでもなく，本願発明の特許請求の範囲の技術的範囲の解釈に制限的に用いられるものではない。
【００１９】
上記課題を解決するために，本発明押出発泡成形用の成形材料は，発泡剤を添加して押出発泡成形を行うことにより木質発泡成形体を製造するための成形材料において，
木粉と熱可塑性樹脂を主成分とし，分子量が３００〜１０００g/molのアルカンを１〜５wt％含むことを特徴とする（請求項１）。
【００２０】
前記構成の成形材料は，各構成成分を均一に分散された状態に溶融混練した後に所定粒径に造粒して得たペレットとして形成することができる（請求項２，５）。
【００２１】
更に，前記成形材料は，前記木粉と前記熱可塑性樹脂の配合比を，木粉５０〜５５wt％に対し，樹脂が４５〜５０wt％として構成することができる（請求項３，６）。
【００２２】
更に，前記木粉，熱可塑性樹脂及びアルカンに加え，充填材及び／又は強化剤及び／又は顔料を含むものとしても良い（請求項４，７）。
【００２３】
また，本発明は，上記いずれかの成形材料を発泡剤と共に押出成形装置によって所定の形状に押出成形して得た木質発泡成形体（請求項８），及びその製造方法にも関する。
【００２４】
この木質発泡成形体の製造方法は，前述したいずれかの成形材料を，発泡剤と共に前記押出成形装置１１に設けられたスクリュ式の押出機１２内に導入して前記発泡剤の分解温度以上の温度で溶融混練し，
前記押出機１２より押し出された成形生地２５ａを加圧された状態に維持しながら成形ダイ３０の成形室３１内に導入し，
該成形ダイ３０の成形室３１に対する導入時に前記成形生地２５ａの圧力を開放して前記成形生地２５ａを発泡させると共に，該成形ダイ３０の成形室３１内を通過する過程で前記成形生地２５ａを前記成形室３１の断面形状に対応した形状に成形しながら冷却固化させることを特徴とする（請求項９）。
【００２５】
この木質発泡成形体の製造方法としては，前記押出成形装置１１の前記押出機１２と前記成形ダイ３０間に，前記押出機１２の出口（バレル１３の出口１３ａ）と前記成形ダイ３０の入口３０ａ間を連通する押出ダイ２０を設け，
前記押出機１２の出口１３ａから押出ダイ２０内に導入される成形生地２５ａに抵抗を与えて前記押出機１２内における成形生地２５ａの圧力を高めると共に，
前記押出ダイ２０の流路面積を該押出ダイ２０の入口２０ａ側から出口２０ｂ側に向かって狭めることにより，前記押出機１２から前記押出ダイ２０に導入された成形生地２５ａの圧力を維持しつつ前記成形ダイ３０の成形室３１内に導入し，
該押出ダイ２０を通過した成形生地２５ａを前記押出ダイ２０の出口２０ｂを通過した際に圧力開放して前記成形ダイ３０の入口３０ａ部分において前記成形生地２５ａを発泡させるものとしても良い（請求項１０）。
【００２６】
更に，上記方法により木質発泡成形体の製造を行うための押出成形装置は，
熱可塑性樹脂及び木粉を主成分とする成形材料を発泡剤と共に導入して前記発泡剤の分解温度以上の温度で溶融混練するスクリュ式の押出機１２と，
前記押出機１２の出口１３ａに連通して前記押出機１２によって押し出された成形生地を導入する押出ダイ２０と，
前記押出ダイ２０の出口２０ｂに連通して前記押出ダイ２０を通過した成形生地２５ａを内部に形成された成形室３１に導入すると共に，該成形室３１内を移動する前記成形生地２５ａを前記成形室３１の内部形状に対応した形状に成形しながら冷却固化する成形ダイ３０を備え，
前記押出機１２の出口１３ａ部分に，多数の孔が形成されたメッシュ状のブレーカプレート２２を設けると共に，
前記押出ダイ２０内に，前記押出ダイ２０の入口２０ａ側から出口２０ｂ側に向かって該押出ダイ２０内の流路面積を減少させる抵抗体２６を設けたことを特徴とする（請求項１１）。
【００２７】
更に，前記押出成形装置１１は，前記押出ダイ２０の前記出口２０ｂを前記成形ダイ３０の成形室３１の入口３０ａと同一形状に形成し，
前記抵抗体２６の前記成形ダイ側の端部（マンドレル部２６ｃ）を，前記押出ダイの出口形状に対して僅かに小さい相似形を有する断面形状に形成すると共に，前記押出ダイ２０の出口２０ｂ内の中心に配置した構成とすることができる（請求項１２）。
【００２８】
また，前記押出成形装置１１の前記スクリュ式の押出機は，これを二軸押出機とすることが好ましい（請求項１３）。
【発明の効果】
【００２９】
以上説明した構成により，本願発明にあっては，以下の顕著な効果を得ることができた。
【００３０】
押出成形機１１による押出発泡成形を行う際の成形材料として，木粉と熱可塑性樹脂を主成分とし，且つ，分子量が３００〜１０００g/molのアルカンを１〜５wt％含む押出発泡成形用の成形材料を使用することにより，高品質の木質発泡成形体を得ることができた。
【００３１】
すなわち，前述したアルカンの添加により，押出機１２のバレル１３内における混合材料の溶融混練に際し，熱可塑性樹脂に対する発泡ガスの混合溶解が促進される一方，木粉に対する発泡ガスの取り込みが抑制され，成形生地内に発泡ガスを均一な状態に分散させることができた。
【００３２】
また，アルカンの添加は，金属表面と成形生地との接触抵抗を軽減させ，均一な状態に発泡ガスが分散された前記成形生地の移動を円滑に行わせることができ，均一な状態に発泡ガスが分散された状態を維持したまま成形生地２５ａを成形ダイ３０に導入することが可能となった。
【００３３】
しかも，アルカンを添加したことにより，成形生地２５ａの圧力開放が行われる迄は，熱可塑性樹脂中に取り込まれた発泡ガスが膨張を開始することを抑制することができ，成形ダイ３０内に導入される前に成形生地２５ａが事前に発泡を開始することを防止できた。
【００３４】
その結果，上記成形材料を使用した押出発泡成形により，内部における気泡の発生状態が均一で，高品質な木質発泡成形体を得ることができる一方，押出成形時における生産性を向上させることができた。
【００３５】
前述した成形材料が，各構成成分が均一に分散された状態に溶融混練した後に所定粒径に造粒して得たペレットである場合には，成形材料の取り扱いが容易となると共に，粉体等を含む各構成成分を個別に取り扱う場合に比較して作業環境の汚染を少なくすることができた。
【００３６】
また，発泡剤を除く各構成成分が事前に均一な分散状態に溶融混練されていることから，押出機１２内で溶融混練する際に，各成分に偏りのない均一な溶融混練状態をより一層得やすいものとすることができた。
【００３７】
なお，前記木粉と前記熱可塑性樹脂の配合比が，木粉５０〜５５wt％に対し，樹脂が４５〜５０wt％とする場合には，前述したアルカンの添加による効果を確実に得ることができた。
【００３８】
また，前記成形材料に予め充填材，強化剤，顔料を含めておくこと，特にこれらの原料を事前に溶融混練してペレットとしておくことにより，押出機１２による溶融混練等に際して各成分の分散状態を均一化させることがより一層容易なものとなった。
【００３９】
前記成形材料を使用した木質発泡成形体の製造方法において，前記押出機１２の出口１３ａ部分において成形生地２５ａに抵抗を与えて前記押出機１２内における成形生地２５ａの圧力を高めると共に，前記押出ダイ２０の流路面積を押出ダイ２０の入口２０ａ側から出口２０ｂ側に向かって狭めることにより，押出ダイ２０内を流れる成形生地２５ａを加圧された状態に維持した場合には，加圧状態における成形生地２５ａの発泡を抑制するアルカンの添加によって得られる事前発泡防止効果を最大限発揮させることができた。
【００４０】
その結果，押出機１２や押出ダイ２０内における発泡ガスの分散を均一に行うことができると共に，成形生地２５ａの押出量（重量）を増加させて生産性を向上させることができた。
【００４１】
更に，押出機１２の出口１３ａ部分にブレーカプレート２２を設け，押出ダイ２０内に抵抗体２６を設けた木質発泡成形体の製造装置にあっては，前述した押出機１２のバレル１３内における成形生地２５ａの圧力上昇と，押出ダイ２０内における圧力維持を確実に行うことができ，これにより発泡ガスの分散性向上や事前発泡の防止といったアルカン添加による作用を最大限に引き出すことができた。
【００４２】
特に，押出ダイの出口を前記成形ダイの成形室の入口と同一形状に形成し，抵抗体２６の成形ダイ３０側の端部（マンドレル部２６ｃ）を，前記押出ダイ２０の出口２０ｂの形状に対して僅かに小さい相似形として押出ダイ２０の出口２０ｂ内の中心に配置した構成にあっては，両者間に形成された狭い間隔を通過する際に，成形生地２５ｂ内における発泡ガスの分散が更に均一化されるものとなり，前述したアルカンの作用との相乗効果によって得られる木質発泡成形体内における気泡の分布を更に均一なものとすることができた。
【００４３】
なお，前述したスクリュ式の押出機１２として，二軸押出機を採用した木質発泡成形体の押出成形装置１１にあっては，押出機１２内における成形生地の溶融混練に伴う各成分の分散状態をより一層均一な状態とすることができ，アルカンの添加によって得られる，熱可塑性樹脂に対する発泡ガスの混合溶解を更に加速させることができた。
【図面の簡単な説明】
【００４４】
【図１】本発明の成形材料の製造に使用したペレット製造装置の説明図。
【図２】本発明の成形材料の押出発泡成形に使用した押出成形装置の説明図。
【図３】押出ダイの（Ａ）は縦方向断面図，（Ｂ）は横方向断面図。
【図４】ブレーカプレートの（Ａ）は正面図，（Ｂ）は（Ａ）のＢ−Ｂ線断面図。
【図５】抵抗体の（Ａ）は平面図，（Ｂ）は側面図，（Ｃ）は正面図。
【図６】成形ダイ（第１成形ダイ）の（Ａ）は縦方向断面図，（Ｂ）は横方向断面図。
【図７】曲げ強度試験方法の説明図。
【図８】従来の押出成形装置の説明図。
【図９】木質発泡成形体における空隙及び反りの発生状態の説明図。
【図１０】ブレーカプレートを設けた押出成形装置の説明図。
【発明を実施するための形態】
【００４５】
押出発泡成形用の成形材料
本発明の押出発泡成形用の成形材料は，押出成形によって例えば板状の木質成形体を発泡させた状態（木質発泡成形体）として成形する際の成形材料として使用するものであり，押出成形を行う際に発泡剤を添加して使用することで，従来不可能乃至は困難とされていた押出成形装置による均質な木質発泡成形体の製造を可能にしたものである。
【００４６】
この押出発泡成形用の成形材料（以下，単に「成形材料」という。）は，主成分である木粉と熱可塑性樹脂に，分子量が３００〜１０００g/mol，好ましくは３５０〜８００g/mol，より好ましくは４００〜６００g/molのアルカン（ＣｎＨ２ｎ＋２）を，全体量の１〜５wt％となるように配合したものである。
【００４７】
この成形材料中には，前記木粉，熱可塑性樹脂及びアルカンの他，タルク等の充填材，着色用の顔料，強化剤，その他の副資材を添加することもできる。
【００４８】
熱可塑性樹脂
前述した成形材料の主成分の一方である熱可塑性樹脂は，ポリプロピレン（ＰＰ），ポリエチレン（ＰＥ），ＡＢＳ樹脂，塩化ビニル等の各種の熱可塑性樹脂を使用可能である。
【００４９】
また，これらの熱可塑性樹脂は，そのうちの一種を単独で使用しても良く，又は複数種類を混合して使用することも可能であり，例えば複数種の熱可塑性樹脂が混在した状態で回収された廃棄プラスチック等を原料として使用することも可能であるが，本実施形態にあっては前述した熱可塑性樹脂のうち，ポリプロピレン（ＰＰ）を使用している。
【００５０】
ここで，ポリプロピレン（ＰＰ）の種類としては，ホモポリマー，ランダムコポリマー，ブロックコパリマーが挙げられるが，本発明においてはこれらのいずれのポリプロピレン共に使用可能であり，また，例えば容器リサイクル法（所謂「容リ法」）に従って回収されたポリプロピレンや，各種ポリプロピレンが混在したもの等，いずれであっても使用可能である。
【００５１】
本発明で使用する熱可塑性樹脂は，好ましくはＭＦＲ（メルトフローレート）が０．５〜１０(g/１０分）範囲にあるものを使用することが好ましく，例えばＭＦＲの異なる複数の熱可塑性樹脂を混合して，上記数値範囲内となるＭＦＲの樹脂を得るものとしても良い。
【００５２】
木粉
成形材料の主成分の他方である木粉は，一般に市販されている各種の木粉の他，例えば未使用の木材，使用済みの建築廃材，木材加工の際に発生したおが屑等の廃材等をクラッシャ，カッタ，ミルを使用して破砕する等して得ても良い。
【００５３】
使用する木材の品種は特に限定されず，複数の品種の木材が混在していても構造上は問題が無いが，最終的に得られる木質発泡成形体の仕上がりを考慮すれば，ある程度，色目の揃ったものを使用することが好ましい。
【００５４】
使用する木粉は，粒径１０００μm以下のものであれば各種のものを使用することができ，好ましくは粒径１５０〜２００μmのものを使用する。
【００５５】
木粉は，熱可塑性樹脂との馴染みの向上や加熱混練時における水蒸気の発生防止等の観点から，他原料との配合前に乾燥されていることが好ましく，好ましくは含有水分量が１wt％以下に乾燥されているものを使用する。
【００５６】
この木粉と，前述の熱可塑性樹脂との好ましい配合比は，木粉／熱可塑性樹脂で，５０〜５５wt％／４５〜５０wt％である。
【００５７】
アルカン
本発明で成形材料に添加するアルカン（ＣｎＨ２ｎ＋２）は，分子量が３００〜１０００g/molのものであれば各種のものを使用することができる。分子量３００g/mol未満のアルカンでは融点及び沸点が低く取り扱いが難しくなる一方，分子量１０００g/molを越えるアルカンでは，後述する試験結果からも明らかなように所望の効果が得られない。言い換えると，下限値，３００g/mol以下では，流体に近づくため沸点も低くなり(５０℃以下)，３００g/mol以上だと石油ワックス(個体)となる。流体になると，樹脂(ＰＰ)への分散性が低下し，表面に析出し所期の効果が得られない。
【００５８】
なお，添加するアルカンの好ましい分子量の範囲は，３５０〜８００g/mol，より好ましくは４００〜６００g/molである。
【００５９】
このアルカンの添加量は，得られる成形材料の全体に対し１〜５wt％となるように添加する。１wt％より少ないと効果が得られず，５wt％より多くなるとアルカンが表面に浮き出てしまい発泡倍率が低下する。
【００６０】
その他の添加材料
上記成形材料に対しては，前述の木粉，熱可塑性樹脂及びアルカンの他，タルク等の充填材，着色用の顔料，及び強化剤等を全体量の５〜３０wt％程度添加することができる。
【００６１】
このうち，前述の充填材の例として挙げたタルクは，最終的に得られる木質合成板の強度を向上するために添加するものであり，成形材料の全重量に対し，５〜２５wt％添加することができ，この量に対してタルクの添加量が少ないと強度の向上が得られず，また，逆に添加量が多すぎると脆さが出てかえって強度が低下する。
【００６２】
添加するタルクの粒径としては，比較的広範囲のものを使用することができ，好ましくは，平均粒径５〜３０μm程度のものを使用する。
【００６３】
顔料は，最終的に得られる木質合成板に着色を行うために添加するものであり，最終製品で得ようとする色に対応して，各種の顔料を各種の配合で添加することができる。
【００６４】
一例としてブラウン系の着色を施すために酸化銀系の顔料を使用した本実施形態にあっては，顔料を成形材料の全体に対し３wt％程度添加した。
【００６５】
更に，添加材料として強化剤を添加することも可能であり，前述したように，主原料たる熱可塑性樹脂としてポリプロピレンを使用した本実施形態にあっては，この強化剤としてマレイン酸変性ポリプロピレンを添加して，木粉と樹脂間の結合性を向上させている。
【００６６】
この強化剤は，添加量が少なすぎると効果がない一方，多く入れれば入れる程効果は増大するもののコストが嵩むため，得られる成形材料の全体に対し一例として０．３〜２．０wt％程度の添加が好ましい。
【００６７】
成形材料の製造
前述の成形材料を構成する，木粉，熱可塑性樹脂，アルカン，及び必要に応じて添加されるタルク等の充填剤，顔料，強化剤は，これを予め均一に攪拌する等して混合材料としておくことが好ましく，より好ましくは，予めこれらの構成材料を加熱しながら各成分が均一な分散状態となるように溶融混練した後，溶融混練によって得られた混練材料を所定の粒径に造粒してペレットにしておくことが好ましい。
【００６８】
このように成形材料の溶融混練を伴うペレット化は，ペレタイザーやヘンシルミキサー等の既知の造粒装置によって行うことができ，一例として本実施形態にあっては，図１に示すペレット製造装置４０を使用した。
【００６９】
図１に示すペレット製造装置４０は，成形材料の各構成成分を，ロスインウエイト方式等によって定量供給する定量供給装置４１と，前記定量供給装置４１によって定量供給された原料を１７０〜１８０℃程の温度で溶融混練して押し出すスクリュ式の押出機４２を備え，この押出機４２のバレル４２ａ先端に多数の小孔が形成されたダイノズル４３を設け，このダイノズル４３を介して丸紐状に押し出された溶融材料（ストランド）を熱水中に押し出すと共に，所定の長さ毎にカッタ４４のカッタ刃４４ａで切断する，水中（アンダーウォーター）ホットカット法によってペレットを製造するものである。
【００７０】
この押出機４２としては，既知の各種のものを使用することができるが，好ましくは二軸押出機を使用する。
【００７１】
二軸押出機は，ネジ山とネジ溝とが違いに噛み合って回転する２本のスクリュを有する押出機で，本実施形態にあっては，スクリュが異方向に回転するものを使用している。
【００７２】
二軸押出機は，前述したスクリュの噛み合い構造により，強制的な押出力とスクリュの噛み合いによる独特な混練効果を持っており，原料の分散に非常に有効であると共に，回転数を小さくしても必要な押出力を確保することができるために，摩擦による材料の温度上昇を抑えることができることから，押出機のシリンダ外周に設けたヒータ（図示せず）による材料温度の制御を行い易く，好適にペレット製造を行うことができるものとなっている。
【００７３】
以上のようにして得られた成形材料のペレットは，遠心分離機４５によって脱水した後，脱水後のペレットを回収して，後述する木質発泡成形体の成形材料として使用する。
【００７４】
木質発泡成形体の製造
成形材料（ペレット）の乾燥
以上のようにして得られた押出発泡成形用の成形材料は，発泡剤と共に押出発泡成形を経て，所定形状の木質発泡成形体となる。
【００７５】
このような発泡成形を行うに先立ち，製造された成形材料のペレットは，必要に応じて図２に示すように乾燥機４７等を使用してこれを十分に乾燥させておく。
【００７６】
ペレットの乾燥は，含水率が０．２wt％以下となる迄乾燥させることが好ましい。乾燥方法は特に限定されないが，一例として本実施形態にあっては，１２０℃の温度の熱間乾燥機に２時間以上かけて，上記含水率に乾燥させた。
【００７７】
発泡剤
発泡剤の種類としては，気体又は液体である揮発性発泡剤を含む，一般に揮発性発泡剤(ガス系)であるＣＯ２，Ｎ２，フロン，プロパン等と分解性発泡剤とがあり，このうちのいずれの発泡剤を使用するものとしても良く，市販されている各種のものを使用することができる。本実施形態にあっては，分解性発泡剤を使用している。
【００７８】
分解性発泡剤としては，無機化合物系，アゾ化合物系，スルホニルヒドラジド化合物系，ニトロソ化合物系，アジド化合物系等が存在するが，成形材料の主原料である熱可塑性樹脂に対し容易に分散乃至は溶解すると共に，得られる木質発泡成形品に不要な着色等を与えるものでなければいずれの発泡剤を使用しても良い。
【００７９】
また，キャリア樹脂に発泡剤を高濃度に添加した，所謂「マスタバッチ」と呼ばれるペレット状の発泡剤も市販されており，このような発泡剤を使用しても良い。
【００８０】
本実施形態にあっては，キャリア樹脂をＰＥ，発泡剤を無機化合物系に属する重炭酸ナトリウムとしたマスタバッチを使用した。
【００８１】
発泡剤は，使用する発泡剤のガス発生量，製造する発泡成形体の発泡度等に応じて必要な量，添加するが，一例として本実施形態における発泡剤（マスタバッチ）の好ましい添加量は，成形材料と発泡剤の合計を１００wt％として０．３〜３wt％てある。
【００８２】
このようにして発泡剤が添加された成形材料は，その後，押出成形装置１１に設けられたスクリュ式の押出機１２に連続して導入して加熱しながら溶融混練し，この押出機１２により押し出された成形生地２５ａを，押出ダイ２０に導入した後，この押出ダイ２０に続く成形ダイ３０に導入して所定の形状に成形すると共に冷却，固化することにより，所望形状の木質発泡成形体を得ることができる。
【００８３】
押出成形装置
木質発泡成形体の製造に使用する押出成形装置としては，各種のものを使用することができ，例えば図８を参照して説明した既知の押出成形装置や，これを改良した図１０を参照して説明した押出成形装置を使用することもできる。
【００８４】
もっとも，アルカンの添加によって得られる発泡ガスの分散性の向上や，成形ダイ３０内に対する導入前の事前発泡の防止の効果を最大限に引き出すためには，押出機１２内における成形生地２５ａの圧力を高め，かつ，押出機１２から成形ダイ３０に導入される成形生地２５ａの圧力を維持した状態で成形ダイ３０に導入して，成形ダイ３０内で急激に成形生地２５ａの圧力開放を行うことができる構造を備えた押出成形装置１１の使用が好ましい。
【００８５】
このように，本発明の成形材料を使用した押出成形に適した押出成形装置１１の構成例を図２〜６を参照して説明する。
【００８６】
図２に示す押出成形装置１１は，前述の工程によって得た成形材料のペレットと，発泡剤のマスタバッチとをそれぞれ定量ずつ供給する定量供給装置１４を備えると共に，この定量機供給装置１４を介して供給された成形材料のペレットと発泡剤とを，共に溶融混練して押し出すスクリュ式の押出機１２と，前記押出機１２によって押し出された押出生地２５ａを導入する押出ダイ２０，前記押出ダイ２０を通過した成形生地２５ａを所定の形状に成形すると共に冷却して固化する成形ダイ３０，及び成形ダイ３０を通過して冷却固化された押出生地（木質発泡成形体）を引き取る引取機５０を備えている。
【００８７】
定量供給装置
前述の定量供給装置１４は，前述のようにして得られた本発明の成形材料のペレットを定量ずつ押出機１２に供給する成形材料フィーダ１４ａと，この成形材料フィーダ１４によって押出機１２に向かって搬送される成形材料に本実施形態にあってはマスタバッチである発泡剤を定量ずつ合流させる発泡剤フィーダ１４ｂが設けられており，前記各フィーダ１４ａ，１４ｂに設けたホッパ内にそれぞれ成形材料と発泡剤を投入しておくことで，このホッパの下部に設けられたモータＭによる搬送スクリュの回転によって，成形材料のペレットと発泡剤とが所定の配合比で押出機１２に供給できるようになっている。
【００８８】
押出機
このようにして，成形材料及び発泡剤が投入される押出機１２は，成形材料のペレットと発泡剤との混合材料を加熱混練して溶融可塑化し，この溶融可塑化した成形生地２５ａを押し出すスクリュ５を備えるスクリュ式の押出機１２である。なお，本実施形態においては押出成形装置１１として２軸型のスクリュ押出機１２を適用した例について説明しているが，１軸型，多軸型，それらを組み合わせたスクリュ押出機等の各種のスクリュ押出機を使用しても良い。
【００８９】
もっとも，前述したように二軸スクリュ押出機は，スクリュ１５の噛み合い構造による強制的な押出力と独特な混練効果を持っており，原料の分散に非常に有利であると共に，回転数を小さくしても必要な押出力を確保することができるために，摩擦による材料の温度上昇を抑えることができることから，押出機１２のバレル１３外周に設けたヒータ（図示せず）等による材料温度の制御を行い易い等の利点があることから，好ましくは，押出成形装置１１の押出機１２として，二軸型のスクリュ押出機を使用する。
【００９０】
図２に示す２軸型のスクリュ押出機１２は，バレル１３と，該バレル１３内に回転可能に設けられる一対のスクリュ５と，該スクリュ５を回転駆動させる減速機，モータ等からなる駆動源Ｍとを備え，バレル１３の先端側（押出方向前方，図２中右側）に後述する押出ダイ２０及び成形ダイ３０が設けられている。
【００９１】
バレル１３は，押出方向先端が開放されて出口１３ａを形成しており，後端（押出方向後方，図２中左側）が閉塞された筒状に形成されており，後端の上部にバレル１３の内外を貫通する原料の投入口１３ｂが設けられ，この投入口１３ｂを介して前述の定量供給装置１４による成形材料と発泡剤との混合材料の投入が行われる。
【００９２】
バレル１３の外周部には，バンドヒータ等の加熱手段（図示せず）がバレル１３の全長に亘ってバレル１３を巻回ないしは外環するように設けられており，この加熱手段によってバレル１３の内部に供給された混合材料が加熱される。
【００９３】
バレル１３は，全長が複数のゾーン（例えば，溶解ゾーン１３１，発泡剤の分解ゾーン１３２，発泡ガスの混合ゾーン１３３）に分けられ，加熱手段により各ゾーン１３１〜１３３毎に個別に温度制御が可能に構成されている。
【００９４】
スクリュ５のそれぞれは，丸棒状の回転軸と，該回転軸の周囲に螺旋状に一体に設けられる，スクリュ５のネジ山部分を構成するスクリュとから構成されている。各スクリュ５の後端に設けた回転軸（図２中左側）はバレル１３の後端から後方に突出し，その突出している部分が駆動源であるモータＭに連結され，駆動源により各スクリュ１５に形成された傾斜したネジ山とネジ溝とが対称の状態で噛合回転する，先端側に向かって先細りの形状を成す二軸コニカルスクリュとして構成されている。
【００９５】
スクリュ５のバレル１３内に位置する部分は，溶融ゾーン１３１に配置されて加熱された原料を溶融混練する溶融混練部１５１と，発泡剤の分解ゾーン１３２に配置されて発泡剤の分解を促進する分解促進部１５２と，発泡ガスの混合ゾーン１３３に配置されて発泡ガスの分散を促進する分散促進部１５３によって構成され，スクリュの歯形が，各部分において上記機能に対応した形状に形成されている。
【００９６】
駆動源Ｍの作動によってスクリュ５を回転駆動させることにより，定量供給装置１４を介してバレル１３内に供給された混合材料が加熱混練されながらスクリュ５のスクリュ間の溝に沿ってスクリュ５の先端方向に圧送され，溶融可塑化状態の成形生地２５ａとなって成形生地２５ａに対して加えられる押出力により，スクリュ５の先端側からバレル１３外に押し出される。
【００９７】
ここで，成形材料中に添加されている木粉は，多孔質材料であることから，樹脂材料に比較して発泡剤の分解によって発生した発泡ガスを取り込み易い性質を有する。
【００９８】
一方，木粉に対して発泡ガスが取り込まれると，溶融樹脂側に取り込まれる発泡ガスが不足して，樹脂部分に気泡が形成され難くなり，最終的に得られる木質発泡成形体の発泡度が低下する。
【００９９】
しかし，前述した分子量のアルカンを前述の添加量で添加した本発明の成形材料を使用する場合には，発泡ガスの混合ゾーン１３３においてこのアルカンは，発泡剤の分解によって発生した発泡ガスが熱可塑性樹脂に対して混合溶解される作用を加速させる一方，木粉に対する発泡ガスの取り込みを抑制する役割を果たすものとなっている。
【０１００】
押出ダイ
押出ダイ２０は，押出機１２のバレル１３より押し出された成形生地２５ａを加圧された状態に維持しつつ，後述の成形ダイ３０に対して導入するものであり，押出機１２のバレル１３の先端側にアダプタ１６を介してボルト等によって着脱可能に取り付けられている。
【０１０１】
この押出ダイ２０は，前記押出機１２のバレル１３の出口１３ａ形状と一致した形状の入口２０ａと，後述する成形ダイ３０の入口３０ａ形状と一致した形状の出口２０ｂを備えており，図３（Ａ），（Ｂ）に示すように，縦方向の断面（図３（Ａ）参照）において，流路２１の上下方向における幅が入口２０ａ側から出口２０ｂ側に向かって減少する形状に形成されていると共に，横方向の断面（図３（Ｂ）参照）において，入口２０ａ側から出口２０ｂ側に向かって流路２１の幅が徐々に広がった後，出口２０ｂ近くにおいて僅かに狭まった後，後述する成形ダイ３０の入口３０ａの幅と同一幅となるように形成され，これにより，押出機１２のバレル１３の出口１３ａと，成形ダイ３０の入口３０ａ間を連通することができるようになっている。
【０１０２】
この押出ダイ２０の入口２０ａ側に取り付けられた前述のアダプタ１６には，ブレーカプレート２が嵌合装着されていると共に，押出ダイ２０の流路２１内には，この流路２１内を流れる成形生地２５ａに対して抵抗を与えると共に，成形生地２５ａの流れを整流する抵抗体２６が配置されている。
【０１０３】
このうちのブレーカプレート２は，図４（Ａ），（Ｂ）に示すように，多数の小孔２２ａがメッシュ状に形成された円盤状に形成されている。
【０１０４】
アダプタ１６に対して前記ブレーカプレート２２を取り付けるために，アダプタ１６には，押出ダイ２０側におけるアダプタ１６の端面から押出機１２側に向かってブレーカプレート２２の外周と略同一径を成す取付穴１６ａが形成されており，この取付孔１６ａ内に押出ダイ２０側より前述のブレーカプレート２２を挿入すると共に，押出ダイ２０側よりさらにこの取付穴１６ａ内に固定リング１７を挿入することで，アダプタ１６内の所定の位置に取り付けられている。
【０１０５】
従って，図示の例では，このブレーカプレート２２の小孔２２ａと前記固定リング１７の内周が，アダプタ１６内における成形生地２５ａの流路の一部を形成している。
【０１０６】
このようにして，押出機１２の出口１３ａと押出ダイ２０の入口２０ａ間にブレーカプレート２２を取り付けたことにより，押出機１２より押し出される成形生地２５ａは，ブレーカプレート２２に形成された小孔２２ａを通過した後に押出ダイ２０内に導入されるものとなっており，押出機１２によって押し出されようとする押出生地２５ａは，このブレーカプレート２２に形成された開孔２２ａを通過する際に抵抗を受けることから，押出機１２のバレル１３内の成形生地２５ａに対して圧力をかけることができるようになっている。
【０１０７】
また，押出ダイ２０の流路２１内に形成された前述の抵抗体２６は，押出ダイ２０内の成形生地２５ａの流れに抵抗を与えることにより，押出ダイ２０内の成形生地２５ａを加圧された状態に維持することができるようになっており，このような加圧状態の維持により押出ダイ２０を通過して後述する成形ダイ３０内に導入されたとき，成形生地２５ａの圧力が急激に開放されて押出ダイ２０の出口２０ｂ部分（成形ダイ３０の入口３０ａ部分）において成形生地２５ａが発泡し易いようになっている。
【０１０８】
このような圧力の開放を可能とするために，抵抗体２６は，図３（Ａ），（Ｂ），及び図５（Ａ）〜（Ｃ）に示すように，押出ダイ２０の入口２０ａ側から出口２０ｂ側に向かって徐々に幅及び厚みを増加する舌片状のドーピード部２６ａの端部を延長する直方体状に形成された本体を有すると共に，押出ダイ２０内の所定の位置に固定するためのリブ２６ｄが設けられたブリッジ部２６ｂと，前記ブリッジ部２６ｂから押出ダイ２０の出口２０ｂに向かって僅かに厚み及び幅を狭めた後一定の幅及び厚みで押出ダイ２０の出口２０ｂに至るマンドレル部２６ｃを備えている。
【０１０９】
押出ダイ２０の出口２０ｂ側におけるマンドレル部２６ｃの端面２６ｅ〔図５（Ｃ）参照〕の輪郭を成す矩形は，押出ダイ２０の出口２０ｂの内周が描く矩形に対して僅かに小さい相似形を成し，このマンドレル部２６ｃを，押出ダイ２０の出口２０ｂ内の中央に配置することで，押出ダイ２０の出口２０ｂ内壁と，マンドレル部２６ｃ外周間に形成される，比較的狭い隙間δ〔図３（Ａ），（Ｂ）参照〕を通って成形生地２５ｂが成形ダイ３０に導入されるように構成されている。
【０１１０】
以上のように，ドーピード部２６ａ，ブリッジ部２６ｂ及びマンドレル部２６ｃを備えた抵抗体２６を押出ダイ２０内に配置することで，押出ダイ２０を通過する成形生地２５ａは，抵抗体２６によって押出ダイ２０の流路２１の内壁に沿った流れとなり，押出ダイ２０の出口２０ｂ内周とマンドレル部２６ｃの外周間の隙間を通過する際に比較的細い流れに集束されることで，成形生地２５ｂ内の発泡ガスの均一な分散が助長される。
【０１１１】
そして，このマンドレル部２６ｃの存在によって，後述する成形ダイ３０の入口３０ａと同形状に形成された押出ダイ２０の出口２０ｂ内における流路面積は，成形ダイ３０の入口３０ａに対して十分に小さな面積となっていることから，押出ダイ２０の出口２０ｂを通過して成形ダイ３０に導入された成形生地２５ａは，その圧力が急激に開放され，この圧力の開放を契機として成形生地２５ａ内の発泡ガスが急激に膨張を開始する。
【０１１２】
なお，この押出ダイ２０内を通過するに際し，成形材料中に添加したアルカンは押出ダイ２０の流路内面との間の抵抗を軽減させて成形生地２５ａを均質化させて円滑に移動させる効果を有すると共に，均質化された状態を維持する効果を有する。
【０１１３】
また，前述したように加圧された状態下において発泡ガスが成形生地２５ａ内に溶け込んだ状態を維持し，後述する成形ダイ３０に対する導入による圧力開放前に発泡ガスが膨張を開始することを阻止する作用を有している。
【０１１４】
成形ダイ
以上のように，押出ダイ２０を通過した成形生地２５ａは，成形ダイ３０内に導入されて，成形ダイ３０内に形成された成形室３１の形状によって決定される所定の形状に成形されると共に冷却固化され木質発泡成形体となる。
【０１１５】
この成形ダイ３０は，本実施形態において図２に示すように複数の金型の集合体によって形成されており，押出ダイ２０の出口２０ｂに入口３０ａを連通させた第１の成形ダイ３０１を備えると共に〔図６（Ａ），（Ｂ）参照〕，この第１の成形ダイ３０１の出口側に所定間隔を介して配置された第２成形ダイ３０２，第２成形ダイ３０２の出口側に所定間隔を介して配置された第３成形ダイ３０３と，図示の実施形態にあっては，第７成形ダイ３０７までを連続して配置した構成としている（図２参照）。
【０１１６】
個々の成形ダイ３０１〜３０７には，前述した押出ダイ２０の出口２０ｂ形状に対応した断面形状の成形室３１ａが形成されていると共に，本実施形態にあっては，第１〜第３成形ダイ３０１〜３０３の肉厚内に冷却媒体の流路３２を設け，この冷却媒体の流路３２内に冷却水等の冷却媒体を導入することで，第１から第３成形ダイ３０１〜３０３に至るに従って，徐々に押出生地２５ａの温度を低下させて固化して，所望の発泡成形体が得られるように構成されている。
【０１１７】
なお，本実施形態にあっては，第４〜第７成形ダイ３０４〜３０７の肉厚内には，冷却媒体の流路を設けていない。
【０１１８】
以上のように形成された成形ダイ２０の第１成形ダイ３０１内に，押出ダイ２０より導入された成形生地２５ａを導入すると，前述した押出ダイ２０の構成により，第１成形ダイ３０１内に押し出された成形生地２５ａは，急激に圧力が開放されて，押出機１２内での溶融混練の際に分解した発泡剤によって発生した発泡ガスがこの位置で急激に膨張して成形生地２５ａを発泡させる。
【０１１９】
このようにして発泡した成形生地２５ａによって第１成形ダイ３０１内の成形室３１が埋め尽くされて，成形室３１の形状に対応した形状に成形されると共に冷却，固化される。
【０１２０】
第１成形ダイ３０１で成形，冷却されて木質発泡成形体となった成形生地は，引取機５０による引取りによって第１成形ダイ３０１を通過した後，第２成形ダイ３０２，第３成形ダイ３０３・・・と，第７成形ダイ３０７迄を順次通過する際に冷却されて，木質発泡成形体の製造が完了する。
【０１２１】
なお，成形材料中に添加したアルカンは，成形ダイ３０の成形室３１内壁に対する成形生地乃至は木質発泡成形体の滑り性を向上させ，製造された木質発泡成形体の表面平滑性を保持する役割を果たす。
【０１２２】
その結果，発泡成形体の表面に，発泡に伴って発生する成形生地２５ａの脈動等の不安定な流れの発生に伴う皺の形成等を好適に防止することができるものとなっている。
【実施例】
【０１２３】
次に，本発明の成形材料（実施例１〜５）を使用して木質合成発泡体を製造した製造実施例及びこれにより得られた木質発泡成形体と，比較例の成形材料（比較例１〜７）を使用した製造実施例及びこれにより得られた成形体との比較試験結果を以下に示す。
【０１２４】
試験の目的
アルカンの添加の有無及び添加するアルカンの分子量，及び添加量の変化が，木質発泡成形体の成形性及び得られた木質発泡成形体の物性等に与える影響を確認し，添加するアルカンの最適な分子量及び添加量の範囲を求める。
【０１２５】
製造条件
成形材料の成分
各実施例及び比較例で使用した成形材料の成分を表１に示す。
【０１２６】
【表１】
2011012183.tif 000003
【０１２７】
なお，上記の成形材料中，比較例６の成形材料の組成は，本願の成形材料の範疇に含まれるものであるが，比較例７の成形材料に対しては後述するように発泡剤を添加せずに押出成形を行ったことから「比較例」として記載した。
【０１２８】
上記表１において，実施例１〜５，比較例１〜７共に，
木粉は，カネキ燃料（有）「Ａ−１００」（粒径５０〜２００μm），
樹脂は，ＯＧ(off grade)・ＰＰ(MFR=１．０)とボトルキャップ再生ＰＰ(MFR=１０．０)を１：１の割合で混合して得たブロックＰＰ(MFR=５)，
タルクは，富士タルク工業（株）「ＳＰ−４０」（平均粒径２３μm），
顔料は，戸田工業(株)「ブラウン７１０」（酸化銀系），
強化剤は，三洋化成(株)「ユーメックス１０１０」（マレイン酸変成ＰＰ），
発泡剤は，永和化成(株)「ポリスレン EE４０５F」（キャリア樹脂ＰＥに重炭酸ナトリウムを添加したマスタバッチ）である。
【０１２９】
尚，アルカンについては，
実施例１，３は，三井化学(株)「三井ハイワックス １００Ｐ」，
実施例２，４，５は，日本精蝋(株)「１５５°Ｆワックス」，
比較例２は，三井化学(株)「三井ハイワックス ２００Ｐ」，
比較例３，７は，三井化学(株)「三井ハイワックス ４１０Ｐ」，
比較例４は，三井化学(株)「三井ハイワックス １００Ｐ」，
比較例５，６は，日本精蝋(株)「１５５°Ｆワックス」をそれぞれ使用した。
【０１３０】
予備混合条件
上記原料を，それぞれ図１を参照して説明したペレット製造装置によって溶融混練した後，ペレット化した。
【０１３１】
押出機は，異方向回転２軸平行スクリュー（６５φ）であり，この押出機で１７０〜１８０℃の温度で溶融混練し，直径約４mmのストランドを押し出し，これを水中ホットカット方式にて約６mm毎に切断した。
【０１３２】
得られた成形材料のペレットを，遠心分離機にかけて脱水し，含水率を２％以下に脱水した。
【０１３３】
押出発泡成形条件
図２〜６を参照して説明した押出成形装置により，予備混練で得た成形材料のペレットを押出成形した。
【０１３４】
実施例１〜５，及び比較例１〜５については，いずれも発泡剤として，永和化成(株)「ポリスレン EE４０５F」（キャリア樹脂であるＰＥに重炭酸ナトリウムを添加したマスタバッチ）を，成形材料と発泡剤を合わせた総重量に対し０．５wt％となるように添加した後，押出成形を行った。
【０１３５】
比較例６，７では，発泡剤を添加することなく，成形材料のペレットのみを使用して押出成形を行った。
【０１３６】
使用した押出機は，シンシナティ・エクストルージョン(Cincinnati Extrusion)社製の異方向回転コニカル２軸スクリュ押出機「Ｔ−５８」を使用した。
【０１３７】
押出機に対する投入に先立ち，予備混練により得られた成形材料のペレットを熱間乾燥機により１２０℃で２時間以上乾燥し，含水率を０．２％以下に乾燥させた後，前述の発泡剤と共に押出機に投入した。
【０１３８】
押出温度（押出機〜押出ダイの設定温度）を１８０〜１９０℃とし，成型ダイ（第１〜第３成形ダイ）を９０℃の水冷ジャケットとした。
【０１３９】
また，成形の際，押出機のシリンダに設けられている脱気孔ベントを介した真空引きを行わず，脱気孔ベントを大気開放した状態とした。
【０１４０】
以上のようにして，幅１４５mm，厚み２５mmの板状に形成された木質発泡成型体を長さ方向に連続して成形した。
【０１４１】
測定及び観察事項
成形生地の状態変化に関連した測定
使用するアルカンの分子量，添加量の変化に伴う成形生地の状態変化を確認するために，押出ダイの入口側における所定の位置〔図３（Ａ）中に矢印Ｘで示した位置〕における成形生地の圧力を測定すると共に，押出機を最大出力で駆動した際の押出成形装置における１時間当たりの押出量を最大押出量（kg/Hr）すなわち，モータ最大トルクの９０％になるスクリュ転数で運転した時の量として測定した。
【０１４２】
最大押出量については，目標値を７０（kg/Hr）と設定し，この目標値以上の最大押出量が得られた場合を「○」，目標値未満の場合を「×」として評価した。
【０１４３】
製造された成形体（板材）の物性等に関する測定
使用するアルカンの分子量，添加量の変化が最終的に得られる成形体（板材）に与える影響を確認するために，得られた成形体（板材）の密度，重量，曲げ強度，表面平滑性をそれぞれ測定乃至は確認をした。
【０１４４】
このうちの密度は，０．８０〜０．８５g/cm３を目標値として設定し，この範囲に含まれるものを「○」，前記数値範囲より外れるものを「×」とそれぞれ評価した。
【０１４５】
板の重量は，前述した幅１４５mm，厚み２５mmに成型された板材を，長さ２０００mmに切断して測定し，目標値として設定した５８〜６２kgの範囲にあるものを「○」，上記数値範囲より外れるものを「×」とそれぞれ評価した。
【０１４６】
板の曲げ強度は，図７に示すように，製造した板材を長さ５００mmにカットし，４００mmの間隔で配置された載置台上に載置し，載置台の中間位置に置いて板材の表面側にかける荷重を増加させていき，板材が破断した際の荷重を測定した。この曲げ強度において，１５５kgを目標値として設定し，この目標値未満のものを「×」，目標値以上のものを「○」とそれぞれ評価した。
【０１４７】
板材の表面性の観察は，肉眼による観察によって行い，板材の表面に樹脂の流れむらによる皺の発生状態の有無，大小等を確認した。
【０１４８】
試験結果
上記事項に関し，測定，観察及び評価を行った結果を表２に示す。
【０１４９】
【表２】
2011012183.tif 000004
【０１５０】
考察
成形生地の圧力及び最大押出量に基づく考察
実施例１〜５の成形材料を使用して押出発泡成形を行った例では，発泡剤の添加を行っていない比較例６,８を除けば，比較例１〜５，７のいずれとの比較においても押出ダイ内における成形生地の圧力が低い値を示していることが確認された。
【０１５１】
その一方で，実施例１〜５の成形材料を使用して押出発泡成形では，最大押出量がいずれも７０(kg/Hr)以上という高い数値を示しており，発泡剤の添加を行っていない比較例６（７５kg/Hr），比較例７（６５kg/Hr）と同等以上の最大押出量が得られていることが確認された。
【０１５２】
また，比較例８において本発明のアルカンを本発明の使用量以上使用した場合は発泡率が低下して発泡を阻害するため好ましくない。
【０１５３】
以上の点から，実施例１〜５の成形材料を使用した押出成形では，本願所定の分子量のアルカンを，本願所定の添加量で添加することが，発泡剤の分解によって発生した発泡ガスが押出機のバレルや押出ダイ内で膨張（事前発泡）することを抑制する効果があると共に，押出ダイを出て圧力の開放がされたときに発泡ガスの膨張を助長する効果があることが確認できた。
【０１５４】
すなわち，原料に添加したアルカンが，押出機や押出ダイ内での事前発泡を抑制する機能を果たしていないと仮定すれば，事前発泡による成形生地の体積増大によって，押出ダイ内の圧力はアルカンの添加を行っていない比較例１の測定結果（８．０MPa）と同程度に上昇しているはずである。
【０１５５】
しかし，実施例１〜５において測定された押出ダイ内の圧力は，いずれも比較例１の圧力（８．０MPa）に比較して小さなものとなっているだけでなく，その他の比較例（比較例２〜５，７）と比較しても小さなものとなっており，このことは，本願所定の分子量のアルカンを本願所定の添加量で添加することで，押出機や押出ダイ内における発泡ガスの事前発泡が抑制されることを意味している。
【０１５６】
また，事前発泡が生じて押出機や押出ダイ内で成形生地内に既に気泡が形成されているとすれば，押出機や押出ダイ内を通過する押出生地の密度は低下する。そのため，押出機や押出ダイ内を通過する成形生地の流量（単位時間当たりに通過する生地の体積）が発泡の前後で大幅に変化しないとすれば，最大押出量（重量）は減少しなければならない。
【０１５７】
しかし，成形材料の組成を略同一とし，発泡剤の添加の有無のみが異なる実施例１と比較例６を比較すると，実施例１，比較例６共に，最大吐出量はいずれも７５(kg/Hr)であり，実施例１では発泡剤を添加して押出成形を行っているにも拘わらず，最大吐出量の減少が見られない。
【０１５８】
そうすると，実施例１では，流動状態にある成形生地（押出ダイを通過する前の成形生地）の密度は，比較例６と同程度の密度に維持されていること，すなわち，事前発泡が抑制されていると共に，成形生地の発泡は，押出ダイの出口を出た後，成形ダイによる成形生地の冷却が開始される迄の比較的短い時間に急激に行われていることが判る。
【０１５９】
このように，本願所定の分子量のアルカンを，本願所定の添加量で添加した場合には，押出機や押出ダイ内における圧力維持と，その後の圧力開放との組み合わせにより，押出機のバレルや押出ダイ内での事前発泡の抑制と，発泡開始のタイミングの制御が可能であることが確認された。
【０１６０】
発泡成形体（板材）の物性等に基づく考察
密度に基づく考察
実施例１〜５で得られた発泡成形体（板材）は，発泡剤の添加を行っていない比較例６，７に対してのみでなく，実施例１〜５と同量の発泡剤を添加している比較例１〜５のいずれと比較しても低密度，高発泡倍率となっている。
【０１６１】
このことから，本願所定の分子量のアルカンを，本願所定の添加量で添加する場合には，前述したように，成形生地の発泡タイミングを制御することができるだけでなく，発泡の促進をも行うことができることが判る。
【０１６２】
ここで，発泡が阻害される要因としては，発泡剤の熱分解によって発生した発泡ガスが，多孔質物質である木粉中に取り込まれることにより樹脂部分の発泡に貢献しないものとなることが考えられるが，実施例１〜５に記載の構成では，アルカンの添加が，木粉側にではなく，樹脂部分に対する発泡ガスの取り込みを促進することが，比較例に比較して低密度かつ高い発泡率の木質発泡成形品の製造を可能にしているものと考えられる。
【０１６３】
但し，本願所定の分子量を有するアルカンを添加した場合であっても，その添加量が０．５wt％と，本願所定の添加量の下限（１wt％）を下回る比較例４，５では，低密度かつ高い発泡率の木質発泡成形品を得られないものとなっているが，これはアルカンの添加量が１wt％以下では，アルカンは主に木粉に吸収されてしまい，樹脂側に対する発泡ガスの取り込みに貢献しないためと考えられる。
【０１６４】
一方，アルカンの添加量が１wt％以上になると，アルカンは木粉のみならず溶融樹脂にも溶け込み，これにより溶融樹脂に発泡ガスを取り込み易くなるために，前述した通りの高い発泡倍率での発泡が実現されたものと考えられる。
【０１６５】
このように，実施例１〜５では，アルカンの添加によって発泡性が向上される結果，得られた発泡成形品の軽量化（表２の「重量」参照）と，原料の使用量の減少が得られるものとなっている。
【０１６６】
強度に基づく考察
アルカンを添加することなく押出成形により得た発泡成形体である比較例１の発泡成形品の曲げ強度である２２０（kg）に対し，実施例１〜５の成形材料を使用して得た発泡成形体では，曲げ強度に僅かな低下が見られる。
【０１６７】
しかし，アルカンの添加によって生じる曲げ強度の低下は極めてわずかなものであると共に，実用上，必要十分な強度であるとして設定した前述の評価基準値（JIS A ５７４１「プラスチックデッキ材」に準拠し，５kg大きくした荷重１５５kg）に対しても大幅に高い数値を示していることから，必要な強度は確保されている。
【０１６８】
表面性に基づく考察
実施例１〜５の成形材料を使用して行った押出発泡成形により得られた木質発泡成形体の表面は，いずれも大きな皺の発生がない，良好な表面状態で成形されていることが確認できた。
【０１６９】
これに対し，アルカンの添加量が本願所定の範囲内にある場合であっても，分子量が１０００g/molを越える比較例２，３では，表面に大きな皺の発生が確認された。
【０１７０】
また，アルカンの分子量が本願所定の範囲内のものを使用した場合であっても，その添加量が１wt％を下回る比較例４，５にあっても，得られた木質発泡成形体の表面に皺の発生が確認された。
【０１７１】
上記の結果から，本願所定の分子量を有するアルカンを，本願所定の添加量で添加した場合には，成形ダイの成形室内面に対する成形生地の接触抵抗が低減される等して円滑な移動が行われ，その結果，前述した皺の発生等を好適に防止し得たものと考えられる。従って，分子量３００〜１０００g/molのアルカンを，１〜５wt％で添加することが，このような皺の発生防止に対して有効であることが確認できた。
【０１７２】
なお，上記分子量の範囲に属するアルカンを添加した場合であっても，分子量が上限値である１０００g/molに近い，９００g/molのアルカンを添加した実施例１では，実用上問題のない程度ではあるものの，表面に僅かな皺の発生が確認されていることから，このような皺の発生を完全に防止しようとすれば，添加するアルカンの分子量は，８００g/mol，より確実には６００g/molを上限とすることが好ましい。  
【０１７３】
その他
発泡状態の均一性
なお，得られた木質発泡成形体の切断面を肉眼によって観察したところ，実施例１〜５の成形材料を使用して得られた木質発泡成形体では，従来技術として説明したような木質発泡成形体の中央部に対する気泡の集中や空隙の発生を確認できなかっただけでなく，気泡の発生が断面全体に微細かつ均一に行われていた。
【０１７４】
一方，比較例１〜５でも，従来技術として説明した図９に示す内部空隙Ｇのような重大な欠陥は確認できなかったものの，気泡の発生状態には偏りが見られた。
【０１７５】
以上の結果から，比較例１〜５の成形材料を使用して製造された木質発泡成形体にあっても，ブレーカプレートや抵抗体を設けたことにより，中央部に巨大な空隙が形成されるといった致命的な欠陥の発生は防止できたものの，比較例１のようにアルカンを添加せず，又は比較例２〜５のように添加したアルカンの分子量乃至は添加量が本願所定の範囲より外れたものにあっては，溶融樹脂に対する発泡ガスの混合溶解を加速させて発泡ガスの分散状態を均一化すると共に，このような均一化された状態を保持する機能が十分に発揮されていないためにこのような相違が発生したものと考えられる。
【０１７６】
従って，分子量３００〜１０００g/molのアルカンの１〜５wt％の添加が，このような発泡ガスの樹脂に対する混合溶解を加速させ，発泡ガスを均一な分散状態とするために有効であることが確認できた。
【０１７７】
生産性
前述したように，実施例１〜５の成形材料を使用した押出成形では，本願所定のアルカンの添加により押出機や押出ダイにおける成形生地の事前発泡を抑制することができ，比較的高い最大押出量を実現することができたことから，木質発泡成形体の生産性をも向上させることができるものであった。
【０１７８】
ここで，各実施例及び比較例における木質発泡成形体の１時間あたりの製造長さを，表２の測定結果を使用して，次式，
〔最大押出量(kg/Hr)／木質発泡成形体の重量(kg/２m)〕×２０００(mm)
によって求めると，下記の表３に示す通りとなる。
【０１７９】
【表３】
2011012183.tif 000005
【０１８０】
上記の表３より明らかなように，実施例１〜５では，１時間あたり２，２７３〜２，５９１mmの発泡成形体（板材）の製造が可能であるのに対し，比較例では，最低値である比較例７（但し，未発泡）で１，４９１mm，最大値である比較例８をとっても２，１４１mmであり，いずれも１時間あたり２，２００mmを越える生産性を実現したものは存在していない。
【０１８１】
このように，本願所定の分子量のアルカンを，本願所定の添加量で添加する場合には，高品質の木質発泡成形体の製造を，生産性の向上と両立させて行うことができることが確認された。
【符号の説明】
【０１８２】
１１  押出成形装置
１２  （スクリュ）押出機
１３  バレル
１３ａ  出口（バレル１３の）
１３ｂ  投入口（バレル１３の）
１３１  溶解ゾーン
１３２  発泡剤分解ゾーン
１３３  発泡ガス混合ゾーン
１４  定量供給装置
１４ａ  成形材料フィーダ
１４ｂ  発泡剤フィーダ
１５  スクリュ押出機１２の）
１５１  溶融混練部
１５２  分解促進部
１５３  分散促進部
１６  アダプタ
１６ａ  取付穴
１７  固定リング
２０  押出ダイ
２０ａ  入口（押出ダイ２０の）
２０ｂ  出口（押出ダイ２０の）
２１  流路（押出ダイ２０の）
２２  ブレーカプレート
２２ａ  小孔
２５ａ  成形生地
２６  抵抗体
２６ａ  ドーピード部
２６ｂ  ブリッジ部
２６ｃ  マンドレル部
２６ｄ  リブ
２６ｅ  端面
３０  成形ダイ
３０ａ  入口（成形ダイ３０の）
３０ｂ  出口（成形ダイ３０の）
３１  成形室
３２  冷却媒体の流路
４０  ペレット製造装置
４１  定量供給装置
４２  押出機
４２ａ  バレル
４３  ダイノズル
４４  カッタ
４４ａ  カッタ刃
４５  遠心分離機
４７  乾燥機
５０  引取機
６２５ａ  成形生地
６４１  押出成形装置
６４２  押出機
６４３  バレル
６４３ａ  出口（バレル６４３の）
６４４  ホッパ
６４５  スクリュ  ６５０  ダイ
６５０ａ  成形室
６５２  ブレーカプレート
Ｇ  （内部）空隙
Ｘ  圧力測定位置
【図１】
2011012183.tif 000006
【図２】
2011012183.tif 000007
【図３】
2011012183.tif 000008
【図４】
2011012183.tif 000009
【図５】
2011012183.tif 000010
【図６】
2011012183.tif 000011
【図７】
2011012183.tif 000012
【図８】
2011012183.tif 000013
【図９】
2011012183.tif 000014
【図１０】
2011012183.tif 000015
【手続補正書】
【提出日】平成21年11月5日(2009.11.5)
【手続補正１】
【補正対象書類名】明細書
【補正対象項目名】０００４
【補正方法】変更
【補正の内容】
【０００４】
この押出成形装置６４１は，円筒状のバレル６４３とこのバレル６４３内部に回転可能に設けられるスクリュ６４５を備えた押出機６４２と，前記押出機６４２のスクリュ６４５を回転駆動させる駆動源（図示せず）を有すると共に，この押出機６４２のバレル６４３に設けた出口６４３ａより押し出された成形生地６２５ａを導入して成形するダイ６５０を備えている。
【手続補正２】
【補正対象書類名】明細書
【補正対象項目名】０００５
【補正方法】変更
【補正の内容】
【０００５】
このような構成の押出成形装置６４１を用いて木質成形体（板材）を成形するには，例えば，木粉，熱可塑性樹脂，顔料，強化剤等の必要な材料を所定の配合比で配合したものを混合原料として押出機のバレル６４３に設けられたホッパ６４４を介してバレル６４３内に供給し，駆動源によって押出機のスクリュ６４５を回転駆動させることで混合原料を加熱混練しながらスクリュ６４５の先端方向に押出し力を加えて圧送し，溶融可塑化した成形生地６２５ａをスクリュ６４５先端側においてバレル６４３に設けた出口６４３ａよりダイ６５０内に形成された成形室６５０ａ内に押し出すことにより，成形室６５０ａの断面形状に合致した断面形状の木質成形体を製造することができるようになっている（例えば，特許文献１参照。）
【手続補正３】
【補正対象書類名】明細書
【補正対象項目名】００１９
【補正方法】変更
【補正の内容】
【００１９】
上記課題を解決するために，本発明押出発泡成形用の成形材料は，発泡剤を添加して押出発泡成形を行うことにより木質発泡成形体を製造するための成形材料において，
木粉とポリプロピレンを主成分とし，分子量が３００〜１０００g/molのアルカンを１〜５wt％含むことを特徴とする（請求項１）。
【手続補正４】
【補正対象書類名】明細書
【補正対象項目名】００２１
【補正方法】変更
【補正の内容】
【００２１】
更に，前記成形材料は，前記木粉と前記ポリプロピレンの配合比を，木粉５０〜５５wt％に対し，樹脂が４５〜５０wt％として構成することができる（請求項３，６）。
【手続補正５】
【補正対象書類名】明細書
【補正対象項目名】００２２
【補正方法】変更
【補正の内容】
【００２２】
更に，前記木粉，ポリプロピレン及びアルカンに加え，充填材及び／又は強化剤及び／又は顔料を含むものとしても良い（請求項４，７）。
【手続補正６】
【補正対象書類名】明細書
【補正対象項目名】００２６
【補正方法】変更
【補正の内容】
【００２６】
更に，上記方法により木質発泡成形体の製造を行うための押出成形装置は，
ポリプロピレン及び木粉を主成分とする成形材料を発泡剤と共に導入して前記発泡剤の分解温度以上の温度で溶融混練するスクリュ式の押出機１２と，
前記押出機１２の出口１３ａに連通して前記押出機１２によって押し出された成形生地を導入する押出ダイ２０と，
前記押出ダイ２０の出口２０ｂに連通して前記押出ダイ２０を通過した成形生地２５ａを内部に形成された成形室３１に導入すると共に，該成形室３１内を移動する前記成形生地２５ａを前記成形室３１の内部形状に対応した形状に成形しながら冷却固化する成形ダイ３０を備え，
前記押出機１２の出口１３ａ部分に，多数の孔が形成されたメッシュ状のブレーカプレート２２を設けると共に，
前記押出ダイ２０内に，前記押出ダイ２０の入口２０ａ側から出口２０ｂ側に向かって該押出ダイ２０内の流路面積を減少させる抵抗体２６を設け，前記押出ダイの出口側の流路面積を，前記成形ダイの入口に対して小さな面積としたことを特徴とする（請求項１１）。
【手続補正７】
【補正対象書類名】明細書
【補正対象項目名】００８８
【補正方法】変更
【補正の内容】
【００８８】
押出機
このようにして，成形材料及び発泡剤が投入される押出機１２は，成形材料のペレットと発泡剤との混合材料を加熱混練して溶融可塑化し，この溶融可塑化した成形生地２５ａを押し出すスクリュ１５を備えるスクリュ式の押出機１２である。なお，本実施形態においては押出成形装置１１として２軸型のスクリュ押出機１２を適用した例について説明しているが，１軸型，多軸型，それらを組み合わせたスクリュ押出機等の各種のスクリュ押出機を使用しても良い。
【手続補正８】
【補正対象書類名】明細書
【補正対象項目名】００９０
【補正方法】変更
【補正の内容】
【００９０】
図２に示す２軸型のスクリュ押出機１２は，バレル１３と，該バレル１３内に回転可能に設けられる一対のスクリュ１５と，該スクリュ１５を回転駆動させる減速機，モータ等からなる駆動源Ｍとを備え，バレル１３の先端側（押出方向前方，図２中右側）に後述する押出ダイ２０及び成形ダイ３０が設けられている。
【手続補正９】
【補正対象書類名】明細書
【補正対象項目名】００９５
【補正方法】変更
【補正の内容】
【００９５】
スクリュ１５のバレル１３内に位置する部分は，溶融ゾーン１３１に配置されて加熱された原料を溶融混練する溶融混練部１５１と，発泡剤の分解ゾーン１３２に配置されて発泡剤の分解を促進する分解促進部１５２と，発泡ガスの混合ゾーン１３３に配置されて発泡ガスの分散を促進する分散促進部１５３によって構成され，スクリュの歯形が，各部分において上記機能に対応した形状に形成されている。
【手続補正１０】
【補正対象書類名】明細書
【補正対象項目名】００９６
【補正方法】変更
【補正の内容】
【００９６】
駆動源Ｍの作動によってスクリュ１５を回転駆動させることにより，定量供給装置１４を介してバレル１３内に供給された混合材料が加熱混練されながらスクリュ１５のスクリュ間の溝に沿ってスクリュ１５の先端方向に圧送され，溶融可塑化状態の成形生地２５ａとなって成形生地２５ａに対して加えられる押出力により，スクリュ１５の先端側からバレル１３外に押し出される。
【手続補正１１】
【補正対象書類名】明細書
【補正対象項目名】０１８２
【補正方法】変更
【補正の内容】
【０１８２】
１１  押出成形装置
１２  （スクリュ）押出機
１３  バレル
１３ａ  出口（バレル１３の）
１３ｂ  投入口（バレル１３の）
１３１  溶解ゾーン
１３２  発泡剤分解ゾーン
１３３  発泡ガス混合ゾーン
１４  定量供給装置
１４ａ  成形材料フィーダ
１４ｂ  発泡剤フィーダ
１５  スクリュ（押出機１２の）
１５１  溶融混練部
１５２  分解促進部
１５３  分散促進部
１６  アダプタ
１６ａ  取付穴
１７  固定リング
２０  押出ダイ
２０ａ  入口（押出ダイ２０の）
２０ｂ  出口（押出ダイ２０の）
２１  流路（押出ダイ２０の）
２２  ブレーカプレート
２２ａ  小孔
２５ａ  成形生地
２６  抵抗体
２６ａ  ドーピード部
２６ｂ  ブリッジ部
２６ｃ  マンドレル部
２６ｄ  リブ
２６ｅ  端面
３０  成形ダイ
３０ａ  入口（成形ダイ３０の）
３０ｂ  出口（成形ダイ３０の）
３１  成形室
３２  冷却媒体の流路
４０  ペレット製造装置
４１  定量供給装置
４２  押出機
４２ａ  バレル
４３  ダイノズル
４４  カッタ
４４ａ  カッタ刃
４５  遠心分離機
４７  乾燥機
５０  引取機
６２５ａ  成形生地
６４１  押出成形装置
６４２  押出機
６４３  バレル
６４３ａ  出口（バレル６４３の）
６４４  ホッパ
６４５  スクリュ
６５０  ダイ
６５０ａ  成形室
６５２  ブレーカプレート
Ｇ  （内部）空隙
Ｘ  圧力測定位置
【手続補正１２】
【補正対象書類名】特許請求の範囲
【補正対象項目名】全文
【補正方法】変更
【補正の内容】
【特許請求の範囲】
【請求項１】
発泡剤を添加して押出発泡成形を行うことにより木質発泡成形体を製造するための成形材料において，
木粉とポリプロピレンを主成分とし，分子量が３００〜１０００g/molのアルカンを１〜５wt％含むことを特徴とする押出発泡成形用の成形材料。
【請求項２】
各構成成分が均一に分散された状態に溶融混練した後に所定粒径に造粒して得たペレットとして形成されていることを特徴とする請求項１記載の押出発泡成形用の成形材料。
【請求項３】
前記木粉と前記ポリプロピレンの配合比が，木粉５０〜５５wt％に対し，ポリプロピレンが４５〜５０wt％である請求項１又は２記載の押出発泡成形用の成形材料。
【請求項４】
充填材及び／又は強化剤及び／又は顔料を更に含むことを特徴とする請求項１〜３いずれか１項記載の押出発泡成形用の成形材料。
【請求項５】
発泡剤を添加して押出発泡成形を行うことにより木質発泡成形体を製造するための成形材料において，
木粉，ポリプロピレン，及び分子量が３００〜１０００g/molのアルカンを，前記アルカンが全体の１〜５wt％となるよう配合し，
該配合物を各構成成分が均一な分散状態となるまで溶融混練後，所定の粒径に造粒してペレット化したことを特徴とする押出発泡成形用の成形材料の製造方法。
【請求項６】
前記木粉と前記ポリプロピレンの配合比を，木粉５０〜５５wt％に対し，ポリプロピレンを４５〜５０wt％としたことを特徴とする請求項５記載の押出発泡成形用の成形材料の製造方法。
【請求項７】
充填材及び／又は強化剤及び／又は顔料を前記木粉，前記ポリプロピレン及び前記アルカンと共に溶融混練したことを特徴とする請求項５又は６記載の押出発泡成形用の成形材料の製造方法。
【請求項８】
請求項１〜４いずれか１項記載の成形材料を発泡剤と共に押出成形装置によって所定の形状に押出成形して得た木質発泡成形体。
【請求項９】
請求項１〜４いずれか１項記載の成形材料を，発泡剤と共に前記押出成形装置に設けられたスクリュ式の押出機内に導入して前記発泡剤の分解温度以上の温度で溶融混練し，
前記押出機より押し出された成形生地を加圧された状態に維持しながら成形ダイの成形室内に導入し，
該成形ダイの成形室に対する導入時に前記成形生地の圧力を開放して前記成形生地を発泡させると共に，該成形ダイの成形室内を通過する過程で前記成形生地を前記成形室の断面形状に対応した形状に成形しながら冷却固化させることを特徴とする木質発泡成形体の製造方法。
【請求項１０】
前記押出成形装置の前記押出機と前記成形ダイ間に，前記押出機の出口と前記成形ダイの入口間を連通する押出ダイを設け，
前記押出機の出口から押出ダイ内に導入される成形生地に抵抗を与えて前記押出機内における成形生地の圧力を高めると共に，
前記押出ダイの流路面積を該押出ダイの入口側から出口側に向かって狭めることにより，前記押出機から前記押出ダイに導入された成形生地の圧力を維持しつつ前記成形ダイの成形室内に導入し，
該押出ダイを通過した成形生地を前記押出ダイの出口を通過した際に圧力開放して前記成形ダイの入口部分において前記成形生地を発泡させたことを特徴とする請求項９記載の木質発泡成形体の製造方法。
【請求項１１】
ポリプロピレン及び木粉を主成分とする成形材料を発泡剤と共に導入して前記発泡剤の分解温度以上の温度で溶融混練するスクリュ式の押出機と，
前記押出機の出口に連通して前記押出機によって押し出された成形生地を導入する押出ダイと，
前記押出ダイの出口に連通して前記押出ダイを通過した成形生地を内部に形成された成形室に導入すると共に，該成形室内を移動する前記成形生地を前記成形室の内部形状に対応した形状に成形しながら冷却固化する成形ダイを備え，
前記押出機の出口部分に，多数の孔が形成されたメッシュ状のブレーカプレートを設けると共に，
前記押出ダイ内に，前記押出ダイの入口側から出口側に向かって該押出ダイ内の流路面積を減少させる抵抗体を設け，前記押出ダイの出口内の流路面積を，前記成形ダイの入口に対して小さな面積としたことを特徴とする木質発泡成形体の押出成形装置。
【請求項１２】
前記押出ダイの前記出口を前記成形ダイの成形室の入口と同一形状に形成し，
前記抵抗体の前記成形ダイ側の端部を，前記押出ダイの出口形状に対して僅かに小さい相似形を有する断面形状に形成すると共に，前記押出ダイの出口内の中心に配置したことを特徴とする請求項１１記載の木質発泡成形体の押出成形装置。
【請求項１３】
前記スクリュ式の押出機が，二軸押出機である請求項１１又は１２記載の木質発泡成形体の押出成形装置。